(57)【要約】      （修正有）【課題】天然の砂岩と同様の質感と美観を有する砂岩調建築物用壁装体を提供する。【解決手段】建築物の外壁等１に、骨材と合成樹脂とを含むリシン系の材料が、より下側の層が部分的に見えるように第１層（下層）３、第２層（中間層）４、第３層（上層）５の三層に塗装又は塗布されている。第１層（下層）３、第２層（中間層）４、第３層（上層）５は、ベージュ色を基調とし、下層から上層にいくにしたがって色が薄くなっている壁装体。【選択図】図３
0003139241.tif 000002
【実用新案登録請求の範囲】
【請求項１】
建築物の表面に、骨材と合成樹脂とを含むリシン系の材料が、より下側の層が部分的に見えるように多層に塗装又は塗布された、砂岩調建築物用壁装体であって、
リシン系の材料からなる各層が互いに異なる色を有していることを特徴とする砂岩調建築物用壁装体。
【請求項２】
リシン系の材料が三層に塗装又は塗布された請求項１に記載の砂岩調建築物用壁装体。
【請求項３】
リシン系の材料からなる各層が、下層から上層にいくにしたがって色が薄くなっている請求項１又は２に記載の砂岩調建築物用壁装体。
【請求項４】
リシン系の材料からなる各層が淡い色を基調としている請求項１〜３のいずれか１項に記載の砂岩調建築物用壁装体。
【請求項５】
淡い色がベージュ色である請求項４に記載の砂岩調建築物用壁装体。
【請求項６】
リシン系の材料からなる最上層の表面の面積が、リシン系の材料からなる層全体の表面の面積の３０〜５０％である請求項１〜５のいずれか１項に記載の砂岩調建築物用壁装体。
【請求項７】
骨材がセラミックス骨材、天然石骨材及び焼き付け骨材からなる群から選ばれる少なくとも１つである請求項１〜６のいずれか１項に記載の砂岩調建築物用壁装体。
【請求項８】
合成樹脂がアクリル樹脂エマルジョンである請求項１〜６のいずれか１項に記載の砂岩調建築物用壁装体。
【請求項９】
表面に透明な樹脂によってトップコートが塗布されている請求項１〜８のいずれか１項に記載の砂岩調建築物用壁装体。
【請求項１０】
透明な樹脂が、アクリル−シリコン系塗料又はフッ素系塗料である請求項９に記載の建築物用壁装体。
【考案の詳細な説明】
【技術分野】
【０００１】
本考案は、建築物用壁装体に関する。さらに詳細には、本考案は、自然石、特に砂岩と同様の質感と美観を有する砂岩調建築物用壁装体に関する。
【背景技術】
【０００２】
従来、建築物の外壁等の仕上げとして、その美観と耐候性から、自然石がよく用いられている。例えば、自然石をそのまま壁や柱に使用するか、薄い板状にして外壁等に貼り付ける方法がある。ここで、『建築物』には、構築されたものだけでなく、ブロック、パネル、ボード等の建築物に使用する建材も含まれる。また、貼付けなどによって所定の模様のものを配置する場合を除き、特に断らない限り、建築物の表面に流動性を有する材料を用いて模様等を付する作業を『塗装』又は『塗布』という。
【０００３】
建築物の外壁等の表面に模様等を付する方法としては、例えば、リシン系（骨材が含まれる配合）及び塗料系の材料を、コテ塗り法、ローラー塗装法、吹き付け塗装法等によって塗布する方法がある。コテ塗り法は、コテを用いて材料を建築物の表面に移して延ばす方法である。ローラー塗装法は、ローラーやコテを用いて材料を建築物の表面に移し、ローラーによって延ばす方法である。吹き付け塗装法は、圧縮空気の力を利用してスプレーガンから材料を噴出して塗装する方法である。
【０００４】
従来、砂岩調建築物用壁装体としては、天然石、セラミック、焼成骨材等の粒状材料と合成樹脂とを含み、所定の色に調合されたリシン系の材料を、建築物の外壁等の表面に凹凸状に塗装又は塗布したものが知られている。
【考案の開示】
【考案が解決しようとする課題】
【０００５】
しかし、上記のような従来の砂岩調建築物用壁装体は、自然界に存する実際の砂岩が有する質感と美観を備えたものではなく、自然石を彷彿とさせるには至っていない。
【０００６】
本考案者は、かかる点に鑑み、天然の砂岩により近い砂岩調建築物用壁装体を得るために鋭意研究を重ね、石の色はすべて異なることに着目して、本考案をするに至った。
【０００７】
本考案は、従来技術における前記課題を解決するためになされたものであり、天然の砂岩と同様の質感と美観を有する砂岩調建築物用壁装体を提供することを目的とする。
【課題を解決するための手段】
【０００８】
前記目的を達成するため、本考案に係る砂岩調建築物用壁装体の構成は、建築物の表面に、骨材と合成樹脂とを含むリシン系の材料が、より下側の層が部分的に見えるように多層に塗装又は塗布された、砂岩調建築物用壁装体であって、リシン系の材料からなる各層が互いに異なる色を有していることを特徴とする。
【０００９】
この砂岩調建築物用壁装体の構成によれば、表面の凹凸模様の立体的な陰影感を容易に実現し、天然の砂岩と同様の質感と美観を有する砂岩調建築物用壁装体を得ることができる。この点、従来の砂岩調建築物用壁装体は、１つの色に調合されたリシン系の材料を用いて表面の凹凸模様を形成するものであるため、天然の砂岩が有する凹凸模様の立体的な陰影感を実現することはできない。
【００１０】
また、前記本考案の砂岩調建築物用壁装体の構成においては、リシン系の材料が三層に塗装又は塗布されているのが好ましい。
【００１１】
また、前記本考案の砂岩調建築物用壁装体の構成においては、リシン系の材料からなる各層が、下層から上層にいくにしたがって色が薄くなっているのが好ましい。この好ましい例によれば、凹凸模様の凹部をやや暗い感じに、凸部をやや明るい感じにすることができ、天然の砂岩により近い美観を与えることができる。
【００１２】
また、前記本考案の砂岩調建築物用壁装体の構成においては、リシン系の材料からなる各層が淡い色を基調としているのが好ましい。この好ましい例によれば、天然の砂岩の色により近づけることができる。また、この場合には、淡い色はベージュ色であるのが好ましい。
【００１３】
また、前記本考案の砂岩調建築物用壁装体の構成においては、リシン系の材料からなる最上層の表面の面積が、リシン系の材料からなる層全体の表面の面積の３０〜５０％であるのが好ましい。この好ましい例によれば、天然の砂岩により近づけることができる。また、層全体の表面の面積に対する最上層の表面の面積の割合を、この範囲で変化させることにより、何百種類ものパターンを作ることができ、建築物の外壁等の表現が豊かになる。すなわち、環境に順応した砂岩調建築物用壁装体を実現することができる。
【００１４】
また、前記本考案の砂岩調建築物用壁装体の構成においては、骨材がセラミックス骨材、天然石骨材及び焼き付け骨材からなる群から選ばれる少なくとも１つであるのが好ましい。
【００１５】
また、前記本考案の砂岩調建築物用壁装体の構成においては、合成樹脂がアクリル樹脂エマルジョンであるのが好ましい。
【００１６】
また、前記本考案の砂岩調建築物用壁装体の構成においては、表面に透明な樹脂によってトップコートが塗布されているのが好ましい。この好ましい例によれば、砂岩調建築物用壁装体の耐久性及び耐候性を向上させることができると共に、汚染を防止することもできる。また、この場合には、透明な樹脂が、アクリル−シリコン系塗料又はフッ素系塗料であるのが好ましい。尚、このように、トップコートとして親水性の材質のものを使用すれば、埃が付着し難く、一旦付着した埃も雨水で容易に洗い流すことができる。
【００１７】
天然の砂岩は、多孔質でかつ粗面であり、また、吸収性も高いので、埃汚染が進行し易いと共に、カビ、苔等の有機物の発生率も高い。このため、天然の砂岩は、外装材には適しておらず、主にエントランス等の内装に使用されているのが現状である。この点、本考案に係る砂岩調建築物用壁装体は、上記のように、天然の砂岩に迫る色調と美観を有すると共に、材料として外装材に適した材質のものが使用されているので、天然の砂岩が有する上記のような問題点は解消されている。因みに、この材質は２０有余年の実績があり、その一例として東京都庁の渡り廊下の外壁があり、現在も良好に保たれている。
【考案の効果】
【００１８】
本考案によれば、天然の砂岩と同様の質感と美観を有する砂岩調建築物用壁装体を提供することができる。
【考案を実施するための最良の形態】
【００１９】
以下、実施の形態を用いて本考案をさらに具体的に説明する。
【００２０】
図１は、本考案の一実施の形態における砂岩調建築物用壁装体の塗装方法の第１工程を示す図であり、（ａ）は平面図、（ｂ）は（ａ）のＩ−Ｉ断面図である。図２は、本考案の一実施の形態における砂岩調建築物用壁装体の塗装方法の第２工程を示す図であり、（ａ）は平面図、（ｂ）は（ａ）のII−II断面図である。図３は、本考案の一実施の形態における砂岩調建築物用壁装体の塗装方法の第３工程を示す図であり、（ａ）は平面図、（ｂ）は（ａ）のIII−III断面図である。また、図３は、本考案の一実施の形態における砂岩調建築物用壁装体を示す図でもある。
【００２１】
図３に示すように、本実施の形態の砂岩調建築物用壁装体７は、建築物の外壁等１に塗布された樹脂モルタル２上に、骨材と合成樹脂とを含むリシン系の材料が、より下側の層が部分的に見えるように多層に塗装又は塗布された構成となっている。ここで、リシン系の材料からなる各層は、互いに異なる色を有している。これにより、表面の凹凸模様の立体的な陰影感を容易に実現し、天然の砂岩と同様の質感と美観を有する砂岩調建築物用壁装体７を得ることができる。また、砂岩調建築物用壁装体７の表面には、超耐候性トップコート（図示せず）が塗布されている。尚、図３中、６は目地を示している。
【００２２】
リシン系の材料は、第１層（下層）３、第２層（中間層）４、第３層（上層）５の三層に塗装又は塗布されているのが好ましい。
【００２３】
リシン系の材料からなる各層は、下層から上層にいくにしたがって色が薄くなっているのが好ましい。
【００２４】
リシン系の材料からなる各層は、淡い色を基調としているのが好ましい。この場合、淡い色はベージュ色であるのが好ましい。
【００２５】
リシン系の材料からなる最上層（第３層５）の表面の面積が、リシン系の材料からなる層全体（第１層３、第２層４、第３層５の積層体）の表面の面積の３０〜５０％であるのが好ましい。
【００２６】
リシン系の材料としては、次の成分に調合したものを用いた。すなわち、
（１）セラミックス骨材                          ６１．６０重量部
（２）アクリル樹脂エマルジョン（固形分５０％）  ２５．２０重量部
（３）増粘剤（ヒドロキシメチルセルロース）      １１．３５重量部
（４）ｐＨ調整剤（アンモニア水）                  ０．１７重量部
（５）消泡剤（アルコール系）                      ０．０３重量部
（６）造膜助剤（アルコール系）                    ０．３９重量部
（７）水                                          １．２６重量部
作業性や貯蔵の便のために、増粘剤、ｐＨ調整剤、消泡剤、造膜助剤等を混入しているが、本考案の必須の構成要素ではない。ここで、造膜助剤とは、エマルジョンの透明造膜の温度を下げるためのものである。
【００２７】
合成樹脂としては、アクリル樹脂エマルジョンのほかに、その他のエマルジョン系や、エポキシ系、ウレタン系のものを使用することもできる。
【００２８】
骨材としては、セラミックス骨材のほかに、天然石骨材や焼き付け骨材を使用することもできる。
【００２９】
セラミックス骨材は、粘土に適当な色を有する無機顔料、例えば、酸化鉄、酸化亜鉛等を混合し、１２００〜１４００℃で焼成してセラミックスとし、それを粉砕したものである。天然石骨材は、天然石を破砕して分級したものを、そのまま使用するものであり、白色では珪砂、大理石の顆粒、寒水石等が使用され、黒色では美濃黒等が使用される。焼き付け骨材は、天然石の顆粒（通常は珪砂が多く使用されている）に、無機顔料（通常は金属の酸化物が使用され、白色として酸化チタン、黄色としてチタンイエロー、青色としてコバルト、緑色としてクロム、黒色としてカーボン等が使用されている）を混合して、天然石の表面に８００〜１０００℃で焼き付けて作られる。実際に使用されている骨材の多くはこの焼き付け骨材である。尚、１００〜３００℃の温度で作る場合には、寒水石が使用される場合もある。
【００３０】
骨材の粒度分布としては、砂岩調建築物用壁装体７の強度や美観から、次のようなものを採用した。すなわち、
メッシュ                分布
３〜  ２０            ３０重量％
２０〜２００            ４０重量％
２００〜３５０            ３０重量％
以下に、図１〜図４を参照しながら、上記のように調合されたリシン系の材料を建築物の外壁等に塗装又は塗布して砂岩調建築物用壁装体を得る方法について説明する。図４は、本考案の一実施の形態における砂岩調建築物用壁装体の塗装方法を示すフローチャートである。
【００３１】
ここで、第３層（上層）５となるリシン系の材料のセラミックス骨材としては、薄いベージュ色（淡い色）のものを用いた。また、第１層（下層）３となるリシン系の材料のセラミックス骨材としては、薄いベージュ色のものに黒色のものを混入した、濃いベージュ色のものを用いた。また、第２層（中間層）４となるリシン系の材料のセラミックス骨材としては、薄いベージュ色のものに茶色のものを混入した、やや濃いベージュ色のものを用いた。
【００３２】
まず、図１に示すように、建築物の外壁等１の上に、金ゴテを用いて樹脂モルタル２を塗布することにより、外壁等１を平坦化して下地調整を行った（図４のステップ１）。次いで、樹脂モルタル２の上に、エアースプレーを用いてシーラーを吹き付けた（図４のステップ２）。そして、シーラーが吹き付けられた樹脂モルタル２の上に目地色を塗布した（図４のステップ３）。次いで、シーラーが吹き付けられ、かつ、目地色が塗布された樹脂モルタル２の上に、発泡樹脂からなる目地棒８を貼り付けた（図４のステップ４）。ここで、目地棒８には、その裏面及び表面に粘着材が塗布されており、裏面及び表面にはさらに粘着防止用の離型紙が貼られている。このため、樹脂モルタル２の上に目地棒８を貼り付ける際には、目地棒の裏面側の離型紙が剥がされる。次いで、目地棒８が貼り付けられた樹脂モルタル２の上に、金ゴテを用いて、第１層３となる濃いベージュ色に調合されたリシン系の材料を塗布した（図４のステップ５）。ここで、第１層３となるリシン系の材料の、塗布量は２．３〜３．５ｋｇ／ｍ2 、厚みは１．５〜２．５ｍｍである。
【００３３】
次に、図２に示すように、第１層３の上に、金ゴテを用いて、第２層４となるやや濃いベージュ色に調合されたリシン系の材料を、第１層３が部分的に見えるように塗布した（図４のステップ６）。ここで、第２層４となるリシン系の材料の、塗布量は１．５〜２．５ｋｇ／ｍ2 、厚みは１〜１．５ｍｍである。
【００３４】
次に、図３に示すように、第２層４の上に、金ゴテを用いて、第３層５となる薄いベージュ色に調合されたリシン系の材料を、第２層４が部分的に見えるように塗布した（図４のステップ７）。ここで、第３層５となるリシン系の材料の、塗布量は１．５〜２．５ｋｇ／ｍ2 、厚みは１〜１．５ｍｍである。次いで、目地棒８の表面側の離型紙を剥がし、第１層３、第２層４、第３層５となるリシン系の材料が完全に乾燥した後、目地棒８を除去した（図４のステップ８）。これにより、目地６が形成された。最後に、透明なアクリル−シリコン系塗料を用いて、全体に１００μｍの膜厚で超耐候性トップコートを塗布した（図４のステップ９）。アクリル−シリコン系塗料としては、神東塗料（株）製のハイテントップコート半艶クリアーを用いた。このようにトップコートを塗布することにより、砂岩調建築物用壁装体７の耐久性及び耐候性を向上させることができると共に、汚染を防止することもできる。尚、トップコートはアクリル−シリコン系塗料に限定されるものではなく、透明な樹脂であれば、例えば、フッ素系塗料を用いることもできる。
【００３５】
以上の工程により、建築物の外壁等１の上に、骨材と合成樹脂とを含むリシン系の材料が、より下側の層が部分的に見えるように三層（第１層３、第２層４、第３層５）に塗装又は塗布され、リシン系の材料からなる第１層３、第２層４、第３層５が互いに異なる色を有する砂岩調建築物用壁装体７が得られた（図３参照）。得られた砂岩調建築物用壁装体７の厚みは３．５〜５．５ｍｍであった。
【００３６】
尚、本実施の形態においては、第１層３となるリシン系の材料を、金ゴテを用いて塗布しているが、図５に示すようなスプレーガン９を用いて吹き付け塗装してもよい。図５は、本考案の一実施の形態における砂岩調建築物用壁装体の塗装方法に使用可能な装置を示す概略構成図である。
【００３７】
図５において、スプレーガン９には吹き付け材供給装置１０からホッパー１１で調合されたリシン系の吹き付け材が導管１２を介して圧送される。吹き付け材は、エアーコンプレッサー（図示せず）を用いて発生させた圧縮空気によって吹き付けられ、建築物の外壁等に塗装される。
【００３８】
スプレーガン９は、エアーノズル（図示せず）の後退又は前進によってノズル１３が開閉するように構成されている（ニードル弁方式）。すなわち、ピストン（図示せず）には二重構造のエアーノズルが取り付けられており、切換弁１４を切り換えることによってピストンが後退又は前進し、圧縮空気及び吹き付け材が噴射又は遮断される。ここで、吹き付け材の噴射は、適宜のサイクルで間欠的に行なわれる。尚、図５中、１５は遮断弁を示している。
【００３９】
また、本実施の形態においては、リシン系の材料が三層に塗装又は塗布されている場合を例に挙げて説明したが、本考案は必ずしもかかる場合に限定されるものではなく、リシン系の材料が多層（二層以上）に塗装又は塗布されていればよい。
【００４０】
また、本実施の形態においては、リシン系の材料からなる各層が、下層から上層にいくにしたがって色が薄くなっている場合を例に挙げて説明したが、本考案は必ずしもかかる場合に限定されるものではなく、リシン系の材料からなる各層が互いに異なる色を有していればよい。
【００４１】
また、本実施の形態においては、リシン系の材料からなる各層が淡い色、特に、ベージュ色を基調としている場合を例に挙げて説明したが、本考案は必ずしもかかる場合に限定されるものではなく、他の色を基調としたリシン系の材料によって各層を構成することもできる。
【００４２】
また、本実施の形態においては、建築物の外壁に塗装又は塗布する場合を例に挙げて説明したが、本考案は必ずしもかかる場合に限定されるものではなく、建築物の内壁に塗装又は塗布する場合にも用いることができる。
【００４３】
また、本実施の形態においては、建築物の外壁に直接塗装又は塗布する場合を例に挙げて説明したが、パネル状に形成し、それを建築物の外壁あるいは内壁に貼り付けるようにしてもよい。すなわち、本考案の『砂岩調建築物用壁装体』は、建築物の外壁、内壁自体やパネル等を含む広い概念である。
【産業上の利用可能性】
【００４４】
本考案は、天然の砂岩と同様の質感と美観を有する砂岩調建築物用壁装体を提供することができるので、建築物の外壁等の仕上げに対して有用である。
【図面の簡単な説明】
【００４５】
【図１】図１は、本考案の一実施の形態における砂岩調建築物用壁装体の塗装方法の第１工程を示す図であり、（ａ）は平面図、（ｂ）は（ａ）のＩ−Ｉ断面図である。
【図２】図２は、本考案の一実施の形態における砂岩調建築物用壁装体の塗装方法の第２工程を示す図であり、（ａ）は平面図、（ｂ）は（ａ）のII−II断面図である。
【図３】図３は、本考案の一実施の形態における砂岩調建築物用壁装体の塗装方法の第３工程を示す図であり、（ａ）は平面図、（ｂ）は（ａ）のIII−III断面図である。
【図４】図４は、本考案の一実施の形態における砂岩調建築物用壁装体の塗装方法を示すフローチャートである。
【図５】図５は、本考案の一実施の形態における砂岩調建築物用壁装体の塗装方法に使用可能な装置を示す概略構成図である。
【符号の説明】
【００４６】
１  建築物の外壁等
２  樹脂モルタル
３  第１層（下層）
４  第２層（中間層）
５  第３層（上層）
６  目地
７  砂岩調建築物用壁装体
８  目地棒
９  スプレーガン
【図１】
0003139241.tif 000003
【図２】
0003139241.tif 000004
【図３】
0003139241.tif 000005
【図４】
0003139241.tif 000006
【図５】
0003139241.tif 000007
【手続補正書】
【提出日】平成19年11月26日(2007.11.26)
【手続補正１】
【補正対象書類名】図面
【補正対象項目名】全図
【補正方法】変更
【補正の内容】
【図１】
0003139241.tif 000008
【図２】
0003139241.tif 000009
【図３】
0003139241.tif 000010
【図４】
0003139241.tif 000011
【図５】
0003139241.tif 000012